(57)【要約】  本発明は、粘土および散在性成分として用いられる海草抽出物、特には、アオサ抽出物を含む、被散在粘土に関する。本発明はそれらの調製方法、並びにその被散在粘土を含む食料およびナノ複合体にも関する。【特許請求の範囲】
【請求項１】
粘土およびインターカレーション化合物としての藻類抽出物を含むインターカレーション粘土。
【請求項２】
藻類抽出物がアオサ藻類抽出物である請求項１による粘土。
【請求項３】
藻類抽出物がウルバンを含む請求項１もしくは２による粘土。
【請求項４】
藻類抽出物が８０重量％を上回るウルバンを含む請求項１から３のいずれか１項による粘土。
【請求項５】
粘土が層状粘土である請求項１から４のいずれか１項による粘土。
【請求項６】
粘土が膨潤特性を有する粘土である請求項１から４のいずれか１項による粘土。
【請求項７】
粘土がモンモリロナイトである請求項１から４のいずれか１項による粘土。
【請求項８】
粘土および藻類抽出物を０．１から８０、好ましくは、１から３０、より好ましくは、２から１５の粘土／藻類抽出物重量比で含む請求項１から７のいずれか１項による粘土。
【請求項９】
藻類抽出物を用いてインターカレーション粘土を調製するための方法であって、
ｉ）水性藻類抽出物を調製し、
ｉｉ）適切な溶媒中で、十分な長さの時間、該抽出物を粘土と接触させ、および
ｉｉｉ）得られたインターカレーション粘土を単離する、
ことに本質をおく工程を含む方法に関する。
【請求項１０】
動物およびヒト食料、化粧品、医薬品、プラスチック技術、道路表面材および食品用であってもなくてもよい包装における、請求項１から８のいずれか１項によるインターカレーション粘土の使用。
【請求項１１】
０．０１から２重量％、好ましくは、０．０５から１重量％の、請求項１から８のいずれか１項によるインターカレーション粘土を含む動物食料。
【請求項１２】
請求項１から８のいずれか１項によるインターカレーション粘土および天然もしくは合成ポリマーを含むナノ複合体。
【発明の詳細な説明】
【技術分野】
【０００１】
本発明は粘土および藻類抽出物に基づく組成物に関する。
【背景技術】
【０００２】
粘土は、大もしくは小程度に水和する層状ケイ酸塩（フィロシリケート）で主として構成される岩石である。フィロシリケートは、四面体がそれらの間に存在するそれらの酸素のうちの３個を共有し、第４のものはこのようにして形成される層の同じ側に常に向けられる、オルトケイ酸アニオンの化合物である。この構造は、２つのタイプの幾何形状、即ち八面体および四面体を有する２次元アセンブリとして説明することができる。３つのタイプのフィロシリケートがこのようにして定義される。即ち、
−  その層が四面体層と八面体層との並列によって構成される、いわゆる１：１フィロシリケート。このタイプの層の厚みは０．７０ｎｍである。カオリナイトがこの群の最も代表的な化合物である、
−  その層が２つの四面体層の間の八面体層によって構成される、いわゆる２：１フィロシリケート。このタイプの層の厚みは０．９６ｎｍである、
−  その層が層間空間内のブルーサイト（ｂｒｕｃｉｔｅ）Ｍｇ（ＯＨ）2もしくはギブサイト（ｇｉｂｂｓｉｔｅ）Ａｌ（ＯＨ）3の層によって構成される、いわゆる２：１：１フィロシリケート。このタイプの層の厚みは１．４ｎｍである。
【０００３】
２：１フィロシリケートは、それらの構造により、最も有利な特性を有する。一層の四面体層の空洞はケイ素イオンを実質的に収容し、八面体層の空洞はアルミニウムもしくはマグネシウムイオンを収容する。しかしながら、幾つかの置換が異なる層で生じ得る。ケイ素イオンは三価カチオンによって置換される。アルミニウムもしくはマグネシウムイオンは三もしくは二価イオンによって置換される。これらの置換は過剰の負電荷を層に導入する。それは層間空間内のカチオンの存在によって相殺される。これらのカチオンは無機もしくは有機起源の他のカチオンに交換することができる。したがって、層間空間の厚みは目的とする用途に従って調整することができる。したがって、フィロシリケートの構造を変更するための様々な方法が用いられてきた。即ち、
−  ブリッジング法。まず、層間カチオンを（アルミニウム［Ａｌ13Ｏ4（ＯＨ）24（Ｈ2Ｏ）12］7+（Ｄｉｄｄａｍｓ  Ｐ．Ａ．，  Ｔｈｏｍａｓ，  Ｊ．Ｍ．，  Ｊｏｎｅｓ，  Ｗ．，  Ｂａｌｌａｎｔｉｎｅ，  Ｊ．Ａ．  ａｎｄ  Ｐｕｒｎｅｌｌ，  Ｊ．  （１９８４），  Ｃｈｅｍ．  Ｓｏｃ．  Ｃｈｅｍ．  Ｃｏｍｍｕｎ，  １０６，  １３４０）、ジルコニウム［Ｚｒ4（ＯＨ）12（Ｈ2Ｏ）12］4+（Ｙａｍａｎａｋａ  Ｓ．  ａｎｄ  Ｂｒｉｎｄｌｅｙ，  Ｇ．Ｗ．  （１９７９）  Ｃｌａｙｓ  ａｎｄ  Ｃｌａｙ  Ｍｉｎｅｒａｌｓ，  ２７，  １１９）に基づく）ポリカチオンで置換し、次いで得られた化合物を、ポリカチオンを疑似酸化物粒子に変換するのに十分な温度で焼成しようとする２工程での処理。この方法を用いて得られるブリッジされたフィロシリケート（別名、柱状フィロシリケート）は広範囲（１．５から１０．０ｎｍ）をカバーする細孔半径並びに層および柱の両者の酸部位に関連するかなりの触媒活性を有する２次元多孔性固体である。
−  親水性フィロシリケートの親有機性フィロシリケートへの変換（Ａ．  Ｗｅｉｓｓ  （１９６３）  Ａｎｇｅｗ．  Ｃｈｅｍ．  Ｉｎｔｅｒｎａｔ．  Ｅｄｉｔ．，  ２，  １３４）。この処理は、有機カチオン（例えば、式ＣＨ3−（ＣＨ2）n−ＮＨ3+を有するアルキルアンモニウムイオン（式中、ｎは１から２０である））を層間空間にイオン交換によって導入することを含む。この場合、層間空間の厚みはフィロシリケートの性質、電荷の位置および炭素鎖に存在する炭素原子の数に依存する。これらの親有機性フィロシリケートはポリマーマトリックスと適合するようになり、それらのポリマーにおいて電荷として用いられる。現在、このフィロシリケート／ポリマー型の組成物には３つの範疇が存在する（Ａｌｅｘａｎｄｒｅ，  Ｍ．  ａｎｄ  Ｄｕｂｏｉｓ，  Ｐ．  （２０００），  Ｍａｔｅｒ．  Ｓｃｉ．  Ｅｎ．，  ２８，  １）。
−  ポリマーがフィロシリケートの層間空間内に浸透することがない、マイクロ複合体と呼ばれる複合体。これは補強材として作用する。
−  ポリマーが層間に挿入されるインターカレーション（被散在）ナノ複合体。
−  ナノメートルサイズの層がポリマーマトリックス中に完全に分散し、顕微鏡規模のモノリシック構造を形成する、剥離型ナノ複合体。
【０００４】
フィロシリケート／ポリマー相互作用が最大である限りにおいては剥離型ナノ複合体が特に有利であり、この場合には層の全表面積が利用可能である。したがって、力学、耐火性、熱安定性および障壁特性（気体および炭化水素に関する透過性）の観点で特性を改善することができる。
【０００５】
ナノ複合体を得るための主な方法は以下の通りである。
−  インサイチューでの重合によるもの（Ｏｋａｄａ，  Ａ．，  Ｋａｗａｓｕｍｉ，  Ｍ．，  Ｕｓｕｋｉ，  Ａ．，  Ｋｏｊｉｍａ，  Ｙ．，  Ｋｕｒａｕｃｈｉ，  Ｔ．  ａｎｄ  Ｋａｍｉｇａｉｔｏ  （１９９０）  Ｍａｔｅｒ．  Ｒｅｓ．  Ｓｏｃ．  Ｐｒｏ．，  １７１，  ４５．）。まず、親有機性フィロシリケートをモノマー溶液中で膨潤させ、次いで、重合を開始させるため、それらに処理剤を添加することを含む２工程での方法。膨潤の間、極性モノマーの分子が層間に拡散する。層間空間に存在するアルキルアンモニウムイオンは、そのモノマーとの相互作用を最適化するため、層に対して垂直に向けられる。処理剤の添加はフィロシリケートの剥離を生じる重合を誘発する。
−  層状ケイ酸塩をインサイチューで形成することによるもの（Ｃａｒｒａｄｏ，  Ｋ．  ａｎｄ  Ｘｕ，  Ｌ．Ｑ  ；  （１９９８）  Ｃｈｅｍ．  Ｍａｔｅｒ．，  １０，  １４４０−１４４５）。この最近の方法は、層状ケイ酸塩、例えば、ヘクトライトのインサイチュー熱水結晶化を水性ポリマーゲル中で行うことを含む。
−  溶液中。この場合、ポリマーが可溶である適切な有機溶媒を用いて親有機性層状化合物を剥離させる。溶媒分子の脱着によって得られるエンタルピー利得はポリマー鎖を粘土の層間に拡散させる。その後、溶媒を蒸発させる。
−  融合によるもの（Ｖａｉａ，  Ｒ．Ａ．  Ｉｓｈｉｉ，  Ｈ．  ａｎｄ  Ｇｉａｎｎｅｌｉｓ，  Ｅ．Ｐ．  （１９９３）  Ｃｈｅｍ．  Ｍａｔｅｒ，  ５，  １６９４）。この場合、親有機性フィロシリケートをポリマーと混合する。全体を溶融した後、ガラス転移温度を上回る温度でアニールする、ナノ複合体の形成に至る方法。
【０００６】
これらの方法と一緒に、光化学的手段を用いる方法も用いられてきた（Ｋｏｃｈ，  Ｔ．，  Ｍｅｎｎｉｎｇ，  Ｍ．  ａｎｄ  Ｓｃｈｍｉｄｔ，  Ｈ．  （１９９９）  Ａｄｖ．  Ｓｃｉ．  Ｔｅｃｈｎｏｌ．，  １７，  ６８１，  Ｚａｈｏｕｉｌｙ，  Ｋ．，  Ｂｅｎｆａｈｒｉ，  Ｓ．，  Ｂｅｎｄａｉｋｈａ，  Ｔ．，  Ｂａｒｏｎ，  Ｊ．  ａｎｄ  Ｄｅｃｋｅｒ，  Ｃ．  （２００１）  Ｐｒｏｃ．  ＲａｄＴｅｃｈ  Ｅｕｒｏｐｅ，  ５８３）。それは、ＵＶの下で、モノマー（例えば、アクリルモノマー）、重合光開始剤、反応性希釈剤および親有機性フィロシリケートを含有する配合物を照射することを含む。したがって、ポリウレタン−アクリレート樹脂を用いることにより、樹脂単独のものよりも強力な生理化学的特性をさらに有する、透明かつ無色のナノ複合体を調製することが可能であった。この方法は、周囲温度および溶媒の不在下で行われており、実施が簡単であり、かつ環境に優しいという利点を有する。
【０００７】
多孔性ヘテロ構造の形成。即ち、スメクタイトの層関空間内に珪質体（ｓｉｌｉｃｅｏｕｓ  ｅｎｔｉｔｉｅｓ）を含む化合物を得るための新規方法（Ｇａｌａｒｎｅａｕ，  Ａ．，  Ｂａｒｏｄａｗａｌｌａ，  Ａ．  ａｎｄ  Ｐｉｎｎａｖａｉａ，  Ｔ．Ｊ．  （１９９５）  Ｎａｔｕｒｅ，  １７４，  ５２９．）は、実際の層間空間内で表面活性剤のミセル周囲にシリカが集まることに基づく。著者らによって提示される形成機構はＭＣＭ−４１型のメソ多孔性固体に至る形成機構に類似する。このように形成される化合物の利点は、それらが柱状化合物に必要な細孔サイズおよび比表面積を上回る細孔サイズおよび比表面積を有することである。その操作方法は３つの工程を必要とする。即ち、
−  第１のものは、アルキルアンモニウムイオン（例えば、Ｃ16ＴＭＡと呼ばれるヘキサデシルトリメチルアンモニウムイオン）を層間空間にイオン交換によって導入することを含み、
−  第２のものは、一級アミン（例えば、ドデシルアミン）およびシリカ前駆体（テトラエチルオルト珪酸、ＴＥＯＳ）を組み込もうとするものであり、
−  最終工程は、焼成もしくは酸性溶媒中での表面活性剤の抽出による多孔性の解放を含む。
【０００８】
第１の場合において、有機物質の酸化が枠組みの電気的中性に必要なプロトンの形成を誘発する。したがって、これらの物質は固有の酸性度を有し、その特性は幾つかの触媒的用途を想起させる（ＥＰ  １０４４７２１）、Ｊ．  Ａ．  Ｍａｒｔｅｎｓ，  Ｅ．  Ｂｅｎａｚｚｉ，  Ｊ．  Ｂｒｅｎｄｌｅ，  Ｓ．  Ｌａｃｏｍｂｅ  ａｎｄ  Ｒ．  Ｌｅ  Ｄｒｅｄ，  Ｓｔｕｄ．  Ｓｕｒｆ．  Ｓｃｉ．  Ｃａｔａｌ．，  ２０００，  １３０，  ２９３）。
【０００９】
第２の場合においては、Ｓｉ−ＯＨ基が保持される。したがって、これらの化合物はグラフト化によって官能化することが可能である（Ｍｅｒｃｉｅｒ，  Ｌ．  ａｎｄ  Ｐｉｎｎａｖａｉａ，  Ｔ．Ｊ．  （１９９８）  Ｍｉｃｒｏｐｏｒｏｕｓ  ａｎｄ  Ｍｅｓｏｐｏｒｏｕｓ  Ｍａｔｅｒｉａｌｓ  ２０，  １０１）。
【００１０】
それらのカチオン交換特性は別として、フィロシリケートはそれらの吸着特性でも知られている。それらは、層間空間における有機もしくは水分子の挿入により、容易に層状複合体を形成する。この現象は、膨潤と呼ばれるが、層の電荷、その位置（四面体もしくは八面体層）、および相殺カチオンの性質に依存する。二価カチオン、例えば、Ｍｇ2+およびＣａ2+は、巨大カチオンを形成することにより、層間空間における水の吸着を容易にする。
【００１１】
有機分子の吸着はフィロシリケートに疎水性を付与し得る。
【００１２】
最後に、幾つかのフィロシリケートは酸特性を有し、その酸性は、例えば、四面体層のケイ素イオンのアルミニウムイオンによる置換に関係する。第１の酸性は、ブレンステッド酸性と呼ばれ、層間空間内のプロトンの存在、もしくは相殺カチオンを取り巻く水和水の分子の解離のいずれかに帰因する。第２の酸性はルイス酸性と呼ばれ、一般性に劣る。それは層の構造における欠陥もしくは破断線から生じる。
【００１３】
フィロシリケートの酸性はそれらの触媒特性の根拠である。それらの触媒活性を改善するため、市販のモンモリロナイトＫ１０の場合のように、酸処理によって、もしくはカチオン交換によって、それらに前処理を施すことができる
モンモリロナイトは現在最も研究され、かつ最も用いられる２：１フィロシリケートである。それはケイ素、アルミニウムおよびマグネシウム元素を実質的に含む。それはスメクタイト群、二八面体亜群の一部である。
【００１４】
その理論的構造式は、
Ｃ+4x［（Ｍ3+4(1-x)Ｍ2+4x□2）VI（Ｓｉ4+8）IVＯ20（ＯＨ）4］
（Ｃ+：層間空間の相殺カチオン、Ｍ3+：三価カチオン、例えば、Ａｌ3+、Ｆｅ3+、Ｍ2+：二価カチオン、例えば、Ｍｇ2+、Ｃｕ2+、Ｃｏ2+、Ｚｎ2+、Ｆｅ2+、Ｎｉ2+、ｘ：八面体置換のレベル）
である。
【００１５】
実際には、天然モンモリロナイトは、しばしば、八面体置換に加えて四面体置換を含む。
【００１６】
Ｃ+(4x+8y)［（Ｍ3+4(1-x)Ｍ2+4x□2）VI（Ｓｉ8(1-y)Ｍ3+8y）IVＯ20（ＯＨ）4］
（ｙ：四面体置換のレベル）。
【００１７】
純粋相でのその合成が近年記述されている（Ｍ．  Ｒｅｉｎｈｏｌｄｔ，  Ｊ．  Ｍｉｅｈｅ−Ｂｒｅｎｄｌｅ，  Ｌ．  Ｄｅｌｍｏｔｔｅ，  Ａ．−Ｍ．  Ｆｌａｎｋ，  Ｒ．  Ｃｏｒｔｅｓ，  Ｍ．−Ｈ．  Ｔｕｉｌｉｅｒ．  ａｎｄ  Ｒ．  Ｌｅ  Ｄｒｅｄ，  Ｅｕｒ．  Ｊ．  Ｉｎｏｒｇ．  Ｃｈｅｍ．，  ２００１，  １１，  ２８３１）。
【発明の開示】
【発明が解決しようとする課題】
【００１８】
本発明の目的は、藻類抽出物をインターカレーション化合物（散在性化合物）として含むインターカレーション（被散在）粘土を提供することにある。
【００１９】
本発明の目的は、特には粘土／ポリマーナノ複合体および動物用食料の調製を目的とする、インターカレーション粘土の調製方法を提供することでもある。
【発明を実施するための最良の形態】
【００２０】
本発明の脈絡において、「藻類」という用語は、水に可溶である多糖類を含むすべての海洋植物のタイプ、特には、アオサ型の藻類（アオサ属藻類）を指すものである。これらの藻類は沿岸、特には、大西洋および地中海沿岸で増殖し、それらを「グリーンタイド（ｇｒｅｅｎ  ｔｉｄｅ）」と呼ばせている。それらは利用可能で、かつ容易に入手し得、その価値が研究されている原料を構成する。
【００２１】
さらに、これらの藻類から抽出される幾つかの成分、特には、水に可溶性である多糖類は、養分として、並びに化粧品および医薬におけるポリマー材料として有利である。
【００２２】
本発明の脈絡において、用いられる藻類抽出物は、好ましくは、アオサ藻類の抽出物である。藻類抽出物は、好ましくは、特には８０重量％を上回る、ウルバン（ｕｌｖａｎｅ）を含む。これらのウルバン多糖類の化学構造は未だに完全に明確ではない。しかしながら、それらがラムノース、キシロース、グルコース、グルコロン酸（ｇｌｕｃｏｒｏｎｉｃ  ａｃｉｄ）およびスルフェートの単位の化合物であることは知られている。
【００２３】
「粘土（クレー）」という用語は、化合物のインターカレーション（散在）に適する構造を有する、天然もしくは合成起源のフィロシリケートを指すものである。これらの粘土は、好ましくは、層状構造を有する粘土、例えば、モンモリロナイト、バイデライト、サポナイト、イライト、海緑石、緑泥石、バーミキュライト、繊維状粘土である。膨潤特性を有する粘土（スメクタイト）、特には、モンモリロナイトが好ましく用いられる。もちろん、複数の粘土の混合物の使用を想起することもできる。
【００２４】
粘土および藻類抽出物の間への散在は、好ましくは、水相中で粘土および藻類抽出物を０．１から８０、好ましくは、１から３０、より好ましくは、２から１５の粘土／藻類抽出物の重量比（乾燥抽出物）で混合することによって行う。
【００２５】
別の態様によると、本発明は、藻類抽出物を用いてインターカレーション粘土を調製するための方法であって、
ｉ）水性藻類抽出物を調製し、
ｉｉ）適切な溶媒中で、十分な長さの時間、該抽出物を粘土と接触させ、および
ｉｉｉ）得られたインターカレーション粘土を単離する、
ことに本質をおく工程を含む方法に関する。
【００２６】
粘土／藻類抽出物混合物の攪拌時間は３０秒から７２時間、好ましくは、１分から３６時間、さらにより好ましくは、２分から２４時間である。混合の後、その懸濁液の固相を分離、例えば、遠心分離する。収集した固体を洗浄した後、乾燥させる。
【００２７】
このようにして藻類抽出物でインターカレーション処理された粘土は３０Aまであり得る層間間隔を有する。この大きな間隔はそれらを多数の用途に非常に有利なものとする。
【００２８】
特には、それらは、非修飾状態で、他の物質が取り込むことが困難であるかさ高い化合物の吸収材として作用することができる。このタイプの化合物には、特には、幾つかの毒素、例えば、マイコトキシンが含まれる。このようにして、説明されるインターカレーション粘土は動物もしくはヒトの食料における補助食料として用いることができる。
【００２９】
したがって、別の態様によると、本発明は、特には、動物およびヒト食料、化粧品、医薬品、プラスチック技術、道路表面材、並びに食料用であってもなくてもよい包装における、インターカレーション粘土の使用に関する。
【００３０】
これらの特性は、特には、インターカレーション粘土を０．０１から１重量％のオーダーで食料中に組み込むことで食料収量を改善するため、動物食料において用いることができる。
【００３１】
したがって、別の態様によると、本発明は、好ましくは、０．０１から２重量％、特には、０．０５から１重量％の上記インターカレーション粘土を含む動物食料に関する。
【００３２】
層の間隔は、その層間空間を他の機能性、例えば、化学もしくは生化学反応を活性化するためのラジカルのグラフト化に利用可能なものにもする。
【００３３】
本発明から派生する生成物は、他のポリマーでのインターカレーションの場合に観察できるもの（Ｉｎｔｅｒｃａｌａｔｉｏｎ  ｄｅ  ｃｈｉｔｏｓａｎ，  ｅｘｔｒａｉｔ  ｄｅ  ｃａｒａｐａｃｅｓ  ｄｅ  ｃｒｕｓｔａｃｅｓ，  ｄａｎｓ  ｕｎｅ  ａｒｇｉｌｅ）（粘土におけるキトサンもしくは甲殻類の殻の抽出物のインターカレーション），  Ｍ．  Ｄａｒｄｅｒ  ｅｔ  ａｌ．，  Ｃｈｅｍ．  Ｍａｔｅｒ．  ２００３，  １５，  ３７７４−３７８０）とは対照的に、利用可能な層間空間を有する。したがって、他の化合物をその構造に入れることが非常に容易に予期され、それは、特には、多数の分野、例えば、動物およびヒト食料、化粧品、医薬品、プラスチック技術、食料用であってもなくてもよい包装、道路表面材等において用いることができる環境に優しいナノ複合体の合成の可能性をもたらす。
【００３４】
したがって、別の態様によると、本発明は、説明されるインターカレーション粘土および天然もしくは合成ポリマーを含むナノ複合体に関する。
【００３５】
本発明を以下の例によってより詳細に説明する。
【実施例１】
【００３６】
０．４に等しい四面体置換レベルを有するＮａモンモリロナイトの調製（Ｍ．  Ｒｅｉｎｈｏｌｄｔ，  Ｊ．  Ｍｉｅｈｅ−Ｂｒｅｎｄｌｅ，  Ｌ．  Ｄｅｌｍｏｔｔｅ，  Ａ．−Ｍ．  Ｆｌａｎｋ，  Ｒ．  Ｃｏｒｔｅｓ，  Ｍ．−Ｈ．  Ｔｕｉｌｉｅｒ  ａｎｄ  Ｒ．  Ｌｅ  Ｄｒｅｄ，  Ｅｕｒ．  Ｊ．  Ｉｎｏｒｇ．  Ｃｈｅｍ．，  ２００１，  １１，  ２８３１）。
【００３７】
化学式：Ｎａ0.4［Ａｌ（1.6Ｍｇ0.4］Ｓｉ4Ｏ10（ＯＨ1.8Ｆ0.2）を有するモンモリロナイトを以下の方法で調製する。
【００３８】
８．１ｇの５％フッ化水素酸（ＨＦ、Ｆｌｕｋａ）水溶液を、磁気攪拌しながら、ＰＴＦＥのビーカー内に入れた６８５．８６ｇの蒸留水に添加する。８．６４ｇの酢酸マグネシウム（Ｍｇ（ＣＨ3ＣＯＯ）2、Ａｌｄｒｉｃｈ）、１．７４ｇの酢酸ナトリウム（Ｎａ（ＣＨ3ＣＯＯ）、Ｆｌｕｋａ）、１０．５３ｇの擬ベーマイト（Ａ１2Ｏ3、Ｃｏｎｄｅａ）および２４．３ｇのシリカ（ＳｉＯ2、Ａｅｒｏｓｉｌ  １３０、Ｄｅｇｕｓｓａ）を、攪拌しながら、反応媒体に連続的に添加する。全体を攪拌しながら周囲温度で２時間熟成した後、ＰＴＦＥでコートされた圧力容器に注ぎ入れ、２２０℃のオーブン内に７２時間入れる。その後、圧力容器を周囲温度に冷却し、反応生成物をブフナーで濾過する。蒸留水で連続的に３回洗浄した後、生成物を６０℃で２４時間乾燥させる。
【実施例２】
【００３９】
ウルバンの調製
ウルバンの抽出方法（Ｌａｈａｙｅ，  Ｍ．，  Ｂｉｒｎａｌｅｎｄｕ  Ｒ．，  Ｂａｕｍｂｅｒｇｅｒ，  Ｓ．，  Ｑｕｅｒｎｅｎｅｒ，  Ｂ．  ａｎｄ  Ａｘｅｌｏｓ，  Ｍ．  （１９９６）  Ｈｙｄｒｏｂｉｏｌｏｇｉａ，  ３２６／３２７，  ４７３）。
【００４０】
水（５００ｍＬ）中の懸濁液の状態の、乾燥および粉砕されたアオサ（３４．４ｇ）を１時間還流する。その懸濁液を遠心分離し（１０．２４×ｇ、２０分）、不溶物を回収した後、前と同じ条件下で再度抽出する。その懸濁液を遠心分離する。これら２回の抽出の２つの上清を再度合わせて濾過した後、溶液中のウルバンをアルコール中、９５℃で沈殿させる。その後、生成物を乾燥させる。
【実施例３】
【００４１】
合成したＮａ−モンモリロナイトの層間空間内へのウルバンの組み込み。
【００４２】
実施例１に従って調製された１ｇのＮａ−モンモリロナイトを懸濁状態で１００ｍＬの蒸留水に入れる（溶液Ａ）。その全体を磁気攪拌の下に周囲温度で２４時間置く。平行して、実施例２に従って調製された５ｇのウルバンを、周囲温度で２４時間磁気攪拌しながら、５０ｍｌの蒸留水に分散させる（溶液Ｂ）。その後、溶液Ａを溶液Ｂと混合し、全体を磁気攪拌の下に周囲温度で２４時間放置する。次に、その懸濁液を（２００００ｒｐｍの速度で）１０分間遠心分離する。次いで、収集した固体を懸濁状態で２０ｍＬの蒸留水に入れた後、遠心分離によって分離する。この洗浄を２回繰り返す。その後、固体を空気中で２４時間乾燥させる。このようにして形成される生成物は２９％の有機物質を含む。層間空間は３．８ｎｍである。
【手続補正書】
【提出日】平成20年1月18日(2008.1.18)
【手続補正１】
【補正対象書類名】特許請求の範囲
【補正対象項目名】全文
【補正方法】変更
【補正の内容】
【特許請求の範囲】
【請求項１】
粘土およびインターカレーション化合物としての藻類抽出物を含むインターカレーション粘土。
【請求項２】
藻類抽出物がアオサ藻類抽出物である請求項１による粘土。
【請求項３】
藻類抽出物がウルバンを含む請求項１もしくは２による粘土。
【請求項４】
藻類抽出物が８０重量％を上回るウルバンを含む請求項１から３のいずれか１項による粘土。
【請求項５】
粘土が層状粘土である請求項１から４のいずれか１項による粘土。
【請求項６】
粘土が膨潤特性を有する粘土である請求項１から４のいずれか１項による粘土。
【請求項７】
粘土がモンモリロナイトである請求項１から４のいずれか１項による粘土。
【請求項８】
粘土および藻類抽出物を０．１から８０の粘土／藻類抽出物重量比で含む請求項１から７のいずれか１項による粘土。
【請求項９】
藻類抽出物を用いてインターカレーション粘土を調製するための方法であって、
ｉ）水性藻類抽出物を調製し、
ｉｉ）適切な溶媒中で、十分な長さの時間、該抽出物を粘土と接触させ、および
ｉｉｉ）得られたインターカレーション粘土を単離する、
ことに本質をおく工程を含む方法。
【請求項１０】
動物およびヒトの食料、化粧品、医薬品、プラスチック技術、道路表面材および食品用であってもなくてもよい包装における、請求項１から８のいずれか１項によるインターカレーション粘土の使用。
【請求項１１】
０．０１から２重量％の、請求項１から８のいずれか１項によるインターカレーション粘土を含む動物の食料。
【請求項１２】
請求項１から８のいずれか１項によるインターカレーション粘土および天然もしくは合成ポリマーを含むナノ複合体。
【請求項１３】
粘土および藻類抽出物を１から３０の粘土／藻類抽出物重量比で含む請求項１から７のいずれか１項による粘土。
【請求項１４】
粘土および藻類抽出物を２から１５の粘土／藻類抽出物重量比で含む請求項１から７のいずれか１項による粘土。
【請求項１５】
０．０５から１重量％の、請求項１から８のいずれか１項によるインターカレーション粘土を含む動物の食料。
【国際調査報告】
2008512339.tif 000002
2008512339.tif 000003
2008512339.tif 000004
2008512339.tif 000005
2008512339.tif 000006
2008512339.tif 000007